×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。※この項目の情報は公開日時点(2019年9月12日)のものです。隔壁1を有する柱状のハニカム構造部4を備え、隔壁1の気孔率が、45〜65%であり、隔壁1の平均細孔径が、15〜25μmであり、水銀圧入法によって測定された隔壁の累積細孔容積において、細孔径が10μm以下の細孔容積率が、10%以下であり、且つ、細孔径が40μm以上の細孔容積率が、10%以下である。おけるディーゼル車やトラックのNOx規制として更に厳しいものが検討されている。このようなNOx規制に対して、排気ガス中のNOxを処理するための技術が種々提案されている。(以下、「SCR触媒」ともいう)等を、多孔質の隔壁を有するハニカム構造体に担持し、当該ハニカム構造体によって排気ガス中のNOxを浄化処理する技術がある(例えば、特許文献1参照)。上記したハニカム構造体を用いたNOx処理においては、ハニカム構造体に担持する触媒の量を多くすることで、浄化性能を向上させることができる。一方で、触媒を担持したハニカム構造体を、ディーゼル車等の排気系に設置したNOx処理を行った場合、圧力損失の上昇が問題になることがある。浄化性能を向上させるために担持する触媒の量を多くすると、ハニカム構造体の圧力損失の上昇がより顕著になることがある。off)の関係にある。このため、このようなトレードオフを打破するために、ハニカム構造体の隔壁を高気孔率化する技術が提案されている。ハニカム構造体の隔壁を高気孔率化することにより、担持する触媒の量を多くしたとしても、圧力損失の上昇を抑制することができると考えられている。排気ガス浄化用の触媒を担持した際に、隔壁の細孔内への触媒の充填率を高くすることが可能なハニカム構造体を提供する。請求項1第一端面から第二端面まで延びる流体の流路となる複数のセルを取り囲むように配置された多孔質の隔壁を有する柱状のハニカム構造部を備え、前記隔壁の気孔率が、45〜65%であり、前記隔壁の平均細孔径が、15〜25μmであり、水銀圧入法によって測定された前記隔壁の累積細孔容積において、前記隔壁の総細孔容積に対して、細孔径が10μm以下の細孔容積率が、10%以下であり、且つ、細孔径が40μm以上の細孔容積率が、10%以下である、ハニカム構造体。請求項2前記隔壁の厚さが、0.089〜0.203mmである、請求項1に記載のハニカム構造体。請求項3前記ハニカム構造部のセル密度が、31〜140個/cm2である、請求項1又は2に記載のハニカム構造体。ムライト、アルミナ及びチタン酸アルミニウムから構成される群から選択される少なくとも1種を含む、請求項1〜3のいずれか一項に記載のハニカム構造体。0001本発明は、ハニカム構造体に関する。詳しくは、排気ガス浄化用の触媒を担持した際に、隔壁の細孔内への触媒の充填率を高くすることができ、排気ガス浄化用の触媒の担持後における、圧力損失の上昇を抑制することが可能なハニカム構造体に関する。背景技術0002現在、先進国におけるディーゼル車やトラックのNOx規制として更に厳しいものが検討されている。このようなNOx規制に対して、排気ガス中のNOxを処理するための技術が種々提案されている。(以下、「SCR触媒」ともいう)等を、多孔質の隔壁を有するハニカム構造体に担持し、当該ハニカム構造体によって排気ガス中のNOxを浄化処理する技術がある(例えば、特許文献1参照)。0003上記したハニカム構造体を用いたNOx処理においては、ハニカム構造体に担持する触媒の量を多くすることで、浄化性能を向上させることができる。一方で、触媒を担持したハニカム構造体を、ディーゼル車等の排気系に設置したNOx処理を行った場合、圧力損失の上昇が問題になることがある。浄化性能を向上させるために担持する触媒の量を多くすると、ハニカム構造体の圧力損失の上昇がより顕著になることがある。off)の関係にある。このため、このようなトレードオフを打破するために、ハニカム構造体の隔壁を高気孔率化する技術が提案されている。ハニカム構造体の隔壁を高気孔率化することにより、担持する触媒の量を多くしたとしても、圧力損失の上昇を抑制することができると考えられている。発明が解決しようとする課題0005しかしながら、隔壁を高気孔率化したハニカム構造体は、排気ガス浄化用の触媒を担持する触媒担体として利用した際に、隔壁の細孔内への触媒の入り易さに問題があった。隔壁を高気孔率化した従来のハニカム構造体では、触媒の粒度が粗い場合や、触媒スラリーの粘度が高い場合に、隔壁の細孔内に触媒が均等に充填されず、一部の細孔には触媒が入らないという問題があった。触媒スラリー(slurry)とは、触媒粒子が液体中に混濁した泥状物のことである。0006上述したような従来のハニカム構造体において、隔壁の細孔内に触媒を充填した場合、まず、細孔径が大きな細孔(以下、「大細孔」ともいう)に触媒が入り、その後、大細孔内に入った触媒が、細孔径が小さな細孔(以下、「小細孔」ともいう)へと移動する。このため、最終的には、小細孔に優先的に触媒が充填され、完全に触媒が充填しきれない大細孔が残ってしまうこととなる。上記のような状態で触媒が不均等に充填されてしまうと、そのハニカム構造体の圧力損失が増大してしまう。0007本発明は、このような従来技術の有する問題点に鑑みてなされたものである。本発明によれば、排気ガス浄化用の触媒を担持した際に、隔壁の細孔内への触媒の充填率を高くすることができ、排気ガス浄化用の触媒の担持後における、圧力損失の上昇を抑制することが可能なハニカム構造体が提供される。課題を解決するための手段0008本発明によれば、以下に示す、ハニカム構造体が提供される。水銀圧入法によって測定された前記隔壁の累積細孔容積において、前記隔壁の総細孔容積に対して、細孔径が10μm以下の細孔容積率が、10%以下であり、且つ、細孔径が40μm以上の細孔容積率が、10%以下である、ハニカム構造体。前記隔壁の厚さが、0.089〜0.203mmである、前記[1]に記載のハニカム構造体。前記ハニカム構造部のセル密度が、31〜140個/cm2である、前記[1]又は[2]に記載のハニカム構造体。ムライト、アルミナ及びチタン酸アルミニウムから構成される群から選択される少なくとも1種を含む、前記[1]〜[3]のいずれかに記載のハニカム構造体。前記隔壁の細孔の内部に担持された排気ガス浄化用の触媒を更に備えた、前記[1]〜[4]のいずれかに記載のハニカム構造体。発明の効果0014本発明のハニカム構造体は、排気ガス浄化用の触媒を担持した際に、隔壁の細孔内への触媒の充填率を高くすることができ、排気ガス浄化用の触媒の担持後における、圧力損失の上昇を抑制することができる。具体的には、本発明のハニカム構造体は、触媒が充填され難い細孔径の細孔を減らすことにより、当該触媒が隔壁の細孔内に充填され易いものとなっている。このため、排気ガス浄化用の触媒を担持した際に、ハニカム構造体の圧力損失の上昇を有効に抑制することができる。したがって、例えば、担持する触媒の量を多くしたとしても、ハニカム構造体の圧力損失の上昇を抑制することができ、「浄化性能の向上」と「圧力損失の上昇抑制」との両立を図ることもできる。図面の簡単な説明0015本発明のハニカム構造体の第一実施形態を模式的に示す斜視図である。図1に示すハニカム構造体の第一端面側を示す平面図である。図2のA−A’断面を模式的に示す断面図である。本発明のハニカム構造体の第二実施形態を模式的に示す斜視図である。図4に示すハニカム構造体の第一端面側を示す平面図である。図5のB−B’断面を模式的に示す断面図である。図1図2図4図50016以下、本発明の実施の形態について説明するが、本発明は以下の実施の形態に限定されるものではない。したがって、本発明の趣旨を逸脱しない範囲で、当業者の通常の知識に基づいて、以下の実施の形態に対し適宜変更、改良等が加えられたものも本発明の範囲に入ることが理解されるべきである。0017(1)ハニカム構造体(第一実施形態):本発明のハニカム構造体の第一実施形態は、図1〜図3に示すようなハニカム構造体100である。ここで、図1は、本発明のハニカム構造体の第一実施形態を模式的に示す斜視図である。図2は、図1に示すハニカム構造体の第一端面側を示す平面図である。図3は、図2のA−A’断面を模式的に示す断面図である。図1図2図30018図1〜図3に示すように、本実施形態のハニカム構造体100は、第一端面11及び第二端面を有する柱状のハニカム構造部4を備えたものである。ハニカム構造部4は、第一端面11から第二端面12まで延びる流体の流路となる複数のセル2を取り囲むように配置された多孔質の隔壁1を有する。本実施形態のハニカム構造体100において、ハニカム構造部4は、円柱形状となるように構成され、その外周側面に、外周壁3を更に有している。外周壁3は、格子状に配設された隔壁1を囲繞するように配設されている。図1図2図30019本実施形態のハニカム構造体100は、隔壁1の気孔率が、45〜65%である。隔壁1の平均細孔径が、15〜25μmである。水銀圧入法によって測定された隔壁1の累積細孔容積において、隔壁1の総細孔容積に対して、細孔径が10μm以下の細孔容積率が、10%以下であり、且つ、細孔径が40μm以上の細孔容積率が、10%以下である。0020本実施形態のハニカム構造体100は、排気ガス浄化用の触媒を担持した際に、隔壁1の細孔内への触媒の充填率を高くすることができ、排気ガス浄化用の触媒の担持後における、圧力損失の上昇を抑制することができる。具体的には、本実施形態のハニカム構造体100は、触媒が充填され難い細孔径の細孔を減らすことにより、当該触媒が隔壁1の細孔内に充填され易いものとなっている。このため、排気ガス浄化用の触媒を担持した際に、ハニカム構造体100の圧力損失の上昇を有効に抑制することができる。したがって、例えば、担持する触媒の量を多くしたとしても、ハニカム構造体100の圧力損失の上昇を抑制することができ、「浄化性能の向上」と「圧力損失の上昇抑制」との両立を図ることもできる。0021本実施形態のハニカム構造体100の隔壁1の気孔率は、45〜65%である。上述した細孔容積率の各条件を満たすように構成した隔壁1において、その気孔率が45%未満になると、排気ガス浄化用の触媒を担持した際に、圧力損失の上昇が極めて大きくなってしまう。strength)が低下してしまう。隔壁1の気孔率は、水銀圧入法によって測定された値である。隔壁1の気孔率の測定は、例えば、Micromeritics社製のオートポア9500(商品名)を用いて行うことができる。気孔率の測定は、ハニカム構造体100から隔壁1の一部を切り出して試験片とし、このようにして得られた試験片を用いて行うことができる。限定されることはないが、隔壁1の気孔率は、45〜55%であることが好ましく、48〜52%であることが更に好ましい。0022本実施形態のハニカム構造体100の隔壁1の平均細孔径は、15〜25μmである。上述した細孔容積率の各条件を満たすように構成した隔壁1において、その平均細孔径が15μm未満であると、隔壁1の細孔内に触媒が充填され難くなり、触媒担体としての触媒担体能力が低くなってしまう。隔壁1の平均細孔径が25μmを超えた場合にも、隔壁1の細孔内に触媒が充填され難くなり、触媒担体としての触媒担体能力が低くなってしまう。隔壁1の平均細孔径は、水銀圧入法によって測定された値である。隔壁1の平均細孔径の測定は、気孔率の測定と同様に、例えば、Micromeritics社製のオートポア9500(商品名)を用いて行うことができる。隔壁1の平均細孔径は、20〜25μmであることが好ましく、22〜25μmであることが更に好ましい。0023また、本実施形態のハニカム構造体100は、水銀圧入法によって測定された隔壁1の累積細孔容積において、細孔径が10μm以下の細孔容積率が、10%以下であり、且つ、細孔径が40μm以上の細孔容積率が、10%以下である。隔壁1の累積細孔容積の測定は、例えば、Micromeritics社製のオートポア9500(商品名)を用いて行うことができる。隔壁1の累積細孔容積の測定は、以下のような方法によって行うことができる。ハニカム構造体100から隔壁1の一部を切り出して、累積細孔容積を測定するための試験片を作製する。試験片の大きさについては特に制限はないが、例えば、縦、横、高さのそれぞれの長さが、約10mm、約10mm、約10mmの直方体であることが好ましい。試験片を切り出す隔壁1の部位については特に制限はないが、試験片は、ハニカム構造部4の軸方向の中心付近から切り出して作製することが好ましい。得られた試験片を、測定装置の測定用セル内に収納し、この測定用セル内を減圧する。次に、測定用セル内に水銀を導入する。次に、測定用セル内に導入した水銀を加圧し、加圧時において、試験片内に存在する細孔中に押し込まれた水銀の体積を測定する。この際、水銀に加える圧力を増やすにしたがって、細孔径の大きな細孔から、順次、細孔径の小さな細孔に水銀が押し込まれることとなる。最小の細孔径から特定の細孔径までの細孔容積を累積した値のことである。「細孔径が10μm以下の細孔容積率」とは、累積細孔容積によって表される総細孔容積PVallに対する、細孔径が10μm以下の細孔の細孔容積pv1の比の百分率(pv1/PVall×100%)のことである。同様に、「細孔径が40μm以上の細孔容積率」とは、累積細孔容積によって表される総細孔容積PVallに対する、細孔径が40μm以上の細孔の細孔容積pv2の比の百分率(pv2/PVall×100%)のことである。0024実施形態のハニカム構造体100において、気孔率及び平均細孔径を満たすように構成した隔壁1において、細孔径が10μm以下の細孔容積率が、10%を超えると、隔壁1の細孔内に触媒が充填され難くなる。同様に、細孔径が40μm以下の細孔容積率が、10%を超えると、隔壁1の細孔内に触媒が充填され難くなる。隔壁1の細孔内に触媒が充填され難くなると、触媒の担持後の圧力損失の上昇が非常に大きくなってしまう。0025実施形態のハニカム構造体100において、特に限定されることはないが、細孔径が10μm以下の細孔容積率は、0〜10%であることが好ましく、0〜5%であることが更に好ましい。細孔径が40μm以上の細孔容積率は、0〜10%であることが好ましく、0〜5%であることが更に好ましい。0026図1〜図3に示すようなハニカム構造体100は、隔壁1の厚さが、0.089〜0.203mmであることが好ましく、0.089〜0.165mmであることが更に好ましく、0.089〜0.140mmであることが特に好ましい。マイクロスコープ(microscope)を用いて測定することができる。隔壁1の厚さが0.089mm未満であると、十分な強度が得られない場合がある。隔壁1の厚さが0.203mmを超えると、隔壁1に触媒を担持した際に、その触媒の担持によって増大する圧力損失の上昇率が大きくなることがある。隔壁1に触媒を担持する際には、触媒を含むスラリーを吸引し、隔壁1の細孔内部まで触媒を導入する操作が行われるが、隔壁1の厚さが厚くなると、その吸引力が得られ難くなる。したがって、隔壁1の表面付近に触媒が密集し、圧力損失の上昇率が大きくなることがある。図1図2図30027ハニカム構造部4に形成されているセル2の形状については特に制限はない。